(57)【要約】    【課題】有機ＥＬ素子の長寿命化、駆動電圧の低下、高効率化等の特性をバランスよく実現する電子輸送材料を提供し、さらにこの電子輸送材料を用いた有機ＥＬ素子を提供する。    【解決手段】下記式（１）で表される化合物、ならびにこの化合物を用いた有機ＥＬ素子。  【化１１】2015051966.tif 000073式（１）において、Ａｒは炭素数６〜５０の芳香族炭化水素に由来するｍ価の基または炭素数２〜５０の芳香族複素環に由来するｍ価の基であり、これらの基の少なくとも１つの水素は炭素数１〜６のアルキル、炭素数３〜６のシクロアルキルまたは炭素数６〜１２のアリールで置き換えられていてもよく；Ｒ１は炭素数１〜４のアルキルであり；ｍは２〜４の整数であり、２〜４個のピリジルフェニル基は同一でもよく、異なっていてもよく；そして、式中の各々の環およびアルキルの任意の水素は重水素で置き換えられていてもよい。【選択図】  なし【特許請求の範囲】
【請求項１】
下記式（１）で表される化合物：
【化１】
2015051966.tif 000063
式（１）中、
Ａｒは炭素数６〜５０の芳香族炭化水素に由来するｍ価の基または炭素数２〜５０の芳香族複素環に由来するｍ価の基であり、これらの基の少なくとも１つの水素は炭素数１〜６のアルキル、炭素数３〜６のシクロアルキルまたは炭素数６〜１２のアリールで置き換えられていてもよく；
Ｒ１は炭素数１〜４のアルキルであり；
ｍは２〜４の整数であり、２〜４個のピリジルフェニル基は同一でもよく、異なっていてもよく；そして、
式中の各々の環およびアルキルの少なくとも１つの水素は重水素で置き換えられていてもよい。
【請求項２】
式（１）におけるＡｒが下記式（Ａｒ−１）〜（Ａｒ−２１）で表される基の群から選ばれる１つである、請求項１に記載の化合物：
【化２】
2015051966.tif 000064
式（Ａｒ−１）〜（Ａｒ−２１）中、Ｚは独立して、−Ｏ−、−Ｓ−、下記式（２）または（３）で表される２価の基であり、それぞれの基の少なくとも１つの水素は炭素数１〜６のアルキル、炭素数３〜６のシクロアルキルまたは炭素数６〜１２のアリールで置き換えられていてもよく、
【化３】
2015051966.tif 000065
式（２）中、Ｒ２はフェニル、ナフチル、ビフェニリル、またはテルフェニリルであり、式（３）中、Ｒ３は独立して、メチルまたはフェニルであり、２つのＲ３は互いに連結して環を形成してもよい。
【請求項３】
式（１）におけるＡｒが下記式（Ａｒ−１）〜（Ａｒ−１１）および（Ａｒ−１９）で表される基の群から選ばれる１つである、請求項１に記載の化合物：
【化４】
2015051966.tif 000066
式（Ａｒ−１）〜（Ａｒ−１１）および（Ａｒ−１９）中、Ｚは独立して、−Ｏ−、−Ｓ−、下記式（２）または（３）で表される２価の基であり、それぞれの基の少なくとも１つの水素は炭素数１〜６のアルキル、炭素数３〜６のシクロアルキルまたは炭素数６〜１２のアリールで置き換えられていてもよく、
【化５】
2015051966.tif 000067
式（２）中、Ｒ２はフェニル、ナフチル、ビフェニリル、またはテルフェニリルであり、式（３）中、Ｒ３は独立して、メチルまたはフェニルであり、２つのＲ３は互いに連結して環を形成してもよい。
【請求項４】
式（１）におけるＡｒが下記式（Ａｒ−１）、（Ａｒ−４）、（Ａｒ−５−１）、（Ａｒ−７−１）、（Ａｒ−７−２）、（Ａｒ−９）、および（Ａｒ−１９）で表される基の群から選ばれる１つである、請求項１に記載の化合物：
【化６】
2015051966.tif 000068
式（Ａｒ−１）、（Ａｒ−４）、（Ａｒ−５−１）、（Ａｒ−７−１）、（Ａｒ−７−２）、（Ａｒ−９）、および（Ａｒ−１９）中、それぞれの基の少なくとも１つの水素はフェニルで置き換えられていてもよく、Ｒ４は独立して、メチルまたはフェニルであり、２つのＲ４は互いに連結して環を形成してもよく、Ｒ５はフェニル、ナフチル、ビフェニリル、またはテルフェニリルである。
【請求項５】
式（１）におけるＡｒが下記式（Ａｒ−５−１）、（Ａｒ−９）および（Ａｒ−１９）で表される基の群から選ばれる１つである、請求項１に記載の化合物：
【化７】
2015051966.tif 000069
Ｒ４は独立して、メチルまたはフェニルであり、２つのＲ４は互いに連結して環を形成してもよい。
【請求項６】
下記式（１−７）または（１−３０）で表される、請求項１に記載の化合物。
【化８】
2015051966.tif 000070
【請求項７】
下記式（１−１９１）、（１−４５３）、（１−４５８）、（１−４９３）、（１−５０１）、または（１−５１３）で表される、請求項１に記載の化合物。
【化９】
2015051966.tif 000071
【化１０】
2015051966.tif 000072
【請求項８】
請求項１〜７のいずれか１項に記載の化合物を含有する電子輸送材料。
【請求項９】
陽極および陰極からなる一対の電極と、該一対の電極間に配置される発光層と、前記陰極と該発光層との間に配置され、請求項８に記載の電子輸送材料を含有する電子輸送層および／または電子注入層とを有する有機電界発光素子。
【請求項１０】
前記電子輸送層および電子注入層の少なくとも１つは、さらに、キノリノール系金属錯体、ビピリジン誘導体、フェナントロリン誘導体およびボラン誘導体からなる群から選択される少なくとも１つを含有する、請求項９に記載の有機電界発光素子。
【請求項１１】
電子輸送層および電子注入層の少なくとも１つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、請求項９または１０に記載の有機電界発光素子。
【発明の詳細な説明】
【技術分野】
【０００１】
本発明は、ピリジル基を有する新規な電子輸送材料、この電子輸送材料を用いた有機電界発光素子（以下、有機ＥＬ素子または単に素子と略記することがある。）等に関する。
【背景技術】
【０００２】
近年、次世代のフルカラーフラットパネルディスプレイとして有機ＥＬ素子が注目され、活発な研究がなされている。有機ＥＬ素子の実用化を促進するには、素子の消費電力の低減（低電圧化・外部量子収率向上）、長寿命化が不可欠な要素であり、これらを達成するために新しい電子輸送材料の開発がなされてきた。特に、青色素子の低消費電力化、長寿命化が課題となっており、種々の電子輸送材料が検討されている。特許文献１〜４および非特許文献１に記載されているように、ピリジン誘導体やビピリジン誘導体を電子輸送材料として使用することで有機ＥＬ素子を低電圧で駆動させることができることが知られている。その一部は実用化されているが、有機ＥＬ素子がより多くのディスプレイに採用されるためには不十分な特性である。また、ベンズイミダゾールやベンズチアゾール誘導体を電子輸送材料として有機ＥＬ素子に用いる検討もなされている（特許文献５〜７を参照。）。ピリジン誘導体やビピリジン誘導体と同様、その一部が実用化されているが、特性としては十分ではなく、更なる改善が求められている。
【先行技術文献】
【特許文献】
【０００３】
【特許文献１】特開２００３−１２３９８３公報
【特許文献２】特開２００２−１５８０９３公報
【特許文献３】特開２００９−１７３６４２公報
【特許文献４】国際公開２００７／０８６５５２
【特許文献５】米国特許公開２００３／２１５６６７明細書
【特許文献６】国際公開２００３／０６０９５６
【特許文献７】国際公開２００８／１１７９７６
【非特許文献】
【０００４】
【非特許文献１】Proceedings of the 10th International Workshop on Inorganic and Organic Electroluminescence (2000)
【発明の概要】
【発明が解決しようとする課題】
【０００５】
本発明は、このような従来技術が有する課題に鑑みてなされたものである。本発明は、駆動電圧低下、高効率化、長寿命化等、有機ＥＬ素子に求められている特性の改善をバランスよく達成することができる電子輸送材料を提供することを課題とする。さらに本発明は、この電子輸送材料を用いた有機ＥＬ素子を提供することを課題とする。
【課題を解決するための手段】
【０００６】
本発明者らは鋭意検討した結果、ピリジン環がアルキルで置換されたピリジルフェニルによって２箇所以上が置換された芳香族炭化水素または芳香族複素環を有機ＥＬ素子の電子輸送層に用いることにより、駆動電圧低下、高効率化、長寿命化等の特性の改善をバランスよく達成できることを見出し、この知見に基づいて本発明を完成した。
【０００７】
上記の課題は以下に示す各項によって解決される。
［１］  下記式（１）で表される化合物：
【化１】
2015051966.tif 000002
式（１）中、
Ａｒは炭素数６〜５０の芳香族炭化水素に由来するｍ価の基または炭素数２〜５０の芳香族複素環に由来するｍ価の基であり、これらの基の少なくとも１つの水素は炭素数１〜６のアルキル、炭素数３〜６のシクロアルキルまたは炭素数６〜１２のアリールで置き換えられていてもよく；
Ｒ１は炭素数１〜４のアルキルであり；
ｍは２〜４の整数であり、２〜４個のピリジルフェニル基は同一でもよく、異なっていてもよく；そして、
式中の各々の環およびアルキルの少なくとも１つの水素は重水素で置き換えられていてもよい。
【０００８】
［２］  式（１）におけるＡｒが下記式（Ａｒ−１）〜（Ａｒ−２１）で表される基の群から選ばれる１つである、前記［１］項に記載の化合物：
【化２】
2015051966.tif 000003
式（Ａｒ−１）〜（Ａｒ−２１）中、Ｚは独立して、−Ｏ−、−Ｓ−、下記式（２）または（３）で表される２価の基であり、それぞれの基の少なくとも１つの水素は炭素数１〜６のアルキル、炭素数３〜６のシクロアルキルまたは炭素数６〜１２のアリールで置き換えられていてもよく、
【化３】
2015051966.tif 000004
式（２）中、Ｒ２はフェニル、ナフチル、ビフェニリル、またはテルフェニリルであり、式（３）中、Ｒ３は独立して、メチルまたはフェニルであり、２つのＲ３は互いに連結して環を形成してもよい。
【０００９】
［３］  式（１）におけるＡｒが下記式（Ａｒ−１）〜（Ａｒ−１１）および（Ａｒ−１９）で表される基の群から選ばれる１つである、前記［１］項に記載の化合物：
【化４】
2015051966.tif 000005
式（Ａｒ−１）〜（Ａｒ−１１）および（Ａｒ−１９）中、Ｚは独立して、−Ｏ−、−Ｓ−、下記式（２）または（３）で表される２価の基であり、それぞれの基の少なくとも１つの水素は炭素数１〜６のアルキル、炭素数３〜６のシクロアルキルまたは炭素数６〜１２のアリールで置き換えられていてもよく、
【化５】
2015051966.tif 000006
式（２）中、Ｒ２はフェニル、ナフチル、ビフェニリル、またはテルフェニリルであり、式（３）中、Ｒ３は独立して、メチルまたはフェニルであり、２つのＲ３は互いに連結して環を形成してもよい。
【００１０】
［４］  式（１）におけるＡｒが下記式（Ａｒ−１）、（Ａｒ−４）、（Ａｒ−５−１）、（Ａｒ−７−１）、（Ａｒ−７−２）、（Ａｒ−９）、および（Ａｒ−１９）で表される基の群から選ばれる１つである、前記［１］項に記載の化合物：
【化６】
2015051966.tif 000007
式（Ａｒ−１）、（Ａｒ−４）、（Ａｒ−５−１）、（Ａｒ−７−１）、（Ａｒ−７−２）、（Ａｒ−９）、および（Ａｒ−１９）中、それぞれの基の少なくとも１つの水素はフェニルで置き換えられていてもよく、Ｒ４は独立して、メチルまたはフェニルであり、２つのＲ４は互いに連結して環を形成してもよく、Ｒ５はフェニル、ナフチル、ビフェニリル、またはテルフェニリルである。
【００１１】
［５］  式（１）におけるＡｒが下記式（Ａｒ−５−１）、（Ａｒ−９）および（Ａｒ−１９）で表される基の群から選ばれる１つである、前記［１］項に記載の化合物：
【化７】
2015051966.tif 000008
式（Ａｒ−５−１）中、Ｒ４は独立して、メチルまたはフェニルであり、２つのＲ４は互いに連結して環を形成してもよい。
【００１２】
［６］  下記式（１−７）または（１−３０）で表される、前記［１］項に記載の化合物。
【化８】
2015051966.tif 000009
【００１３】
［７］  下記式（１−１９１）、（１−４５３）、（１−４５８）、（１−４９３）、（１−５０１）、または（１−５１３）で表される、前記［１］項に記載の化合物。
【化９】
2015051966.tif 000010
【化１０】
2015051966.tif 000011
【００１４】
［８］  前記［１］〜［７］のいずれか１項に記載の化合物を含有する電子輸送材料。
【００１５】
［９］  陽極および陰極からなる一対の電極と、該一対の電極間に配置される発光層と、前記陰極と該発光層との間に配置され、前記［８］項に記載の電子輸送材料を含有する電子輸送層および／または電子注入層とを有する有機電界発光素子。
【００１６】
［１０］  前記電子輸送層および電子注入層の少なくとも１つは、さらに、キノリノール系金属錯体、ビピリジン誘導体、フェナントロリン誘導体およびボラン誘導体からなる群から選択される少なくとも１つを含有する、前記［９］項に記載の有機電界発光素子。
【００１７】
［１１］  電子輸送層および電子注入層の少なくとも１つが、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、前記［９］項または［１０］項に記載の有機電界発光素子。
【発明の効果】
【００１８】
本発明の化合物は薄膜状態で電圧を印加しても安定であり、また、電荷の輸送能力が高いという特徴を持つ。本発明の化合物は有機ＥＬ素子における電荷輸送材料として適している。本発明の化合物を有機ＥＬ素子の電子輸送層に用いることで、駆動電圧低下、高効率化、長寿命化等の特性の改善をバランスよく達成することができる。本発明の有機ＥＬ素子を用いることにより、フルカラー表示等の高性能のディスプレイ装置を作成できる。
【発明を実施するための形態】
【００１９】
以下、本発明をさらに詳細に説明する。なお、本明細書においては、例えば「式（１−１）で表される化合物」のことを「化合物（１−１）」と称することがある。「式（１−２）で表される化合物」のことを「化合物（１−２）」と称することがある。その他の式記号、式番号についても同様に扱われる。
【００２０】
＜化合物の説明＞
本願の第１の発明は下記の式（１）で表される、ピリジン環がアルキルで置換されたピリジルフェニルを有する化合物である。
【化１１】
2015051966.tif 000012
式（１）中、Ａｒは炭素数６〜４０の芳香族炭化水素に由来するｍ価の基または炭素数２〜４０の芳香族複素環に由来するｍ価の基であり、これらの基の少なくとも１つの水素は炭素数１〜６のアルキル、炭素数３〜６のシクロアルキルまたは炭素数６〜１２のアリールで置き換えられていてもよい。
【００２１】
式（１）中、Ｒ１は炭素数１〜４のアルキルである。ｍは２〜４の整数であるが、ｍが２の場合が好ましい。２〜４個のピリジルフェニル基は同一でもよく、異なっていてもよい。更には、式中の各々の環およびアルキルの少なくとも１つの水素は、重水素で置き換えられていてもよい。
【００２２】
ピリジン環の置換基である炭素数１〜４のアルキルは直鎖および分枝鎖のいずれでもよい。すなわち、炭素数１〜４の直鎖アルキルまたは炭素数３または４の分枝鎖アルキルである。具体例としては、メチル、エチル、ｎ−プロピル、イソプロピル、ｎ−ブチル、イソブチル、ｓ−ブチル、またはｔ−ブチルなどがあげられ、メチル、エチル、またはｔ−ブチルがより好ましい。
【００２３】
式（１）中、好ましいＡｒは具体的に下記式（Ａｒ−１）〜（Ａｒ−２１）で表される基の群から選ばれる１つであり、中でも式（Ａｒ−１）〜（Ａｒ−１１）および（Ａｒ−１９）で表される基の群から選ばれる１つがより好ましい。
【化１２】
2015051966.tif 000013
式（Ａｒ−１）〜（Ａｒ−２１）中、Ｚは独立して、−Ｏ−、−Ｓ−、下記式（２）または（３）で表される２価の基である。
【化１３】
2015051966.tif 000014
式（２）中、Ｒ２はフェニル、ナフチル、ビフェニリル、またはテルフェニリルである。式（３）中、Ｒ３は独立して、メチルまたはフェニルである。２つのＲ３は互いに連結して環を形成してもよい。具体的には、２つのフェニルのオルト位が単結合で連結し、スピロ環を形成する構造をあげることができる。
【００２４】
式（Ａｒ−５）で表される基については、具体的には下記式（Ａｒ−５−１）で表される基であることがさらに好ましい。式（Ａｒ−７）で表される基については、具体的には式（Ａｒ−７−１）または（Ａｒ−７−２）で表される基であることがさらに好ましい。
【化１４】
2015051966.tif 000015
式（Ａｒ−５−１）、（Ａｒ−７−１）および（Ａｒ−７−２）中、それぞれの基の少なくとも１つの水素はフェニルで置き換えられていてもよく、Ｒ４は独立して、メチルまたはフェニルであり、２つのＲ４は互いに連結して環を形成してもよく、Ｒ５はフェニル、ナフチル、ビフェニリル、またはテルフェニリルである。
【００２５】
式（１）中のＡｒは、式（Ａｒ−１）、（Ａｒ−４）、（Ａｒ−５−１）、（Ａｒ−７−１）、（Ａｒ−７−２）、（Ａｒ−９）、および（Ａｒ−１９）で表される基の群から選ばれる１つがさらに好ましく、式（Ａｒ−５−１）、（Ａｒ−９）および（Ａｒ−１９）で表される基の群から選ばれる１つが特に好ましい。
【００２６】
式（Ａｒ−１）〜（Ａｒ−２１）で表される基の少なくとも１つの水素は炭素数１〜６のアルキル、炭素数３〜６のシクロアルキルまたは炭素数６〜１２のアリールで置き換えられていてもよい。
【００２７】
式（Ａｒ−１）〜（Ａｒ−２１）で表される基の少なくとも１つの水素が置き換えられてもよい炭素数１〜６のアルキルは、炭素数１〜６の直鎖アルキルまたは炭素数３〜６の分枝鎖アルキルである。好ましくは、炭素数１〜４のアルキル（炭素数３〜４の分枝鎖アルキル）である。具体例としては、メチル、エチル、ｎ−プロピル、イソプロピル、ｎ−ブチル、イソブチル、ｓ−ブチル、ｔ−ブチル、ｎ−ペンチル、イソペンチル、ネオペンチル、ｔ−ペンチル、ｎ−ヘキシル、１−メチルペンチル、４−メチル−２−ペンチル、３，３−ジメチルブチル、または２−エチルブチルなどがあげられ、メチル、エチル、ｎ−プロピル、イソプロピル、ｎ−ブチル、イソブチル、ｓ−ブチル、またはｔ−ブチルが好ましく、メチル、エチル、またはｔ−ブチルがより好ましい。
【００２８】
式（Ａｒ−１）〜（Ａｒ−２１）で表される基の少なくとも１つの水素が置き換えられてもよい炭素数３〜６のシクロアルキルの具体例としては、シクロプロピル、シクロブチル、シクロペンチル、シクロヘキシル、またはメチルシクロペンチルなどがあげられる。
【００２９】
式（Ａｒ−１）〜（Ａｒ−２１）で表される基の少なくとも１つの水素が置き換えられてもよい炭素数６〜１２のアリールの具体例としては、単環系アリールであるフェニル、（ｏ−，ｍ−，ｐ−）トリル、（２，３−，２，４−，２，５−，２，６−，３，４−，３，５−）キシリル、メシチル（２，４，６−トリメチルフェニル）、（ｏ−，ｍ−，ｐ−）クメニル、二環系アリールである（２−，３−，４−）ビフェニリル、縮合二環系アリールである（１−，２−）ナフチルなどがあげられる。
【００３０】
好ましい「炭素数６〜１２のアリール」は、フェニル、ビフェニリルまたはナフチルであり、より好ましくはフェニルである。
【００３１】
式（１）で表される化合物中、ピリジン環がアルキルで置換されたピリジルフェニルは、具体的には以下にあげる基が例示できる：
４−（６−メチルピリジン−２−イル）フェニル、４−（５−メチルピリジン−２−イル）フェニル、４−（４−メチルピリジン−２−イル）フェニル、４−（３−メチルピリジン−２−イル）フェニル、４−（２−メチルピリジン−３−イル）フェニル、４−（６−メチルピリジン−３−イル）フェニル、４−（５−メチルピリジン−３−イル）フェニル、４−（４−メチルピリジン−３−イル）フェニル、４−（３−メチルピリジン−４−イル）フェニル、４−（２−メチルピリジン−４−イル）フェニル、３−（６−メチルピリジン−２−イル）フェニル、３−（５−メチルピリジン−２−イル）フェニル、３−（４−メチルピリジン−２−イル）フェニル、３−（３−メチルピリジン−２−イル）フェニル、３−（２−メチルピリジン−３−イル）フェニル、３−（６−メチルピリジン−３−イル）フェニル、３−（５−メチルピリジン−３−イル）フェニル、３−（４−メチルピリジン−３−イル）フェニル、３−（３−メチルピリジン−４−イル）フェニル、３−（２−メチルピリジン−４−イル）フェニル、２−（６−メチルピリジン−２−イル）フェニル、２−（５−メチルピリジン−２−イル）フェニル、２−（４−メチルピリジン−２−イル）フェニル、２−（３−メチルピリジン−２−イル）フェニル、２−（２−メチルピリジン−３−イル）フェニル、２−（６−メチルピリジン−３−イル）フェニル、２−（５−メチルピリジン−３−イル）フェニル、２−（４−メチルピリジン−３−イル）フェニル、２−（３−メチルピリジン−４−イル）フェニル、２−（２−メチルピリジン−４−イル）フェニル、４−（６−エチルピリジン−２−イル）フェニル、４−（５−エチルピリジン−２−イル）フェニル、４−（４−エチルピリジン−２−イル）フェニル、４−（３−エチルピリジン−２−イル）フェニル、４−（２−エチルピリジン−３−イル）フェニル、４−（６−エチルピリジン−３−イル）フェニル、４−（５−エチルピリジン−３−イル）フェニル、４−（４−エチルピリジン−３−イル）フェニル、４−（３−エチルピリジン−４−イル）フェニル、４−（２−エチルピリジン−４−イル）フェニル、３−（６−エチルピリジン−２−イル）フェニル、３−（５−エチルピリジン−２−イル）フェニル、３−（４−エチルピリジン−２−イル）フェニル、３−（３−エチルピリジン−２−イル）フェニル、３−（２−エチルピリジン−３−イル）フェニル、３−（６−エチルピリジン−３−イル）フェニル、３−（５−エチルピリジン−３−イル）フェニル、３−（４−エチルピリジン−３−イル）フェニル、３−（３−エチルピリジン−４−イル）フェニル、３−（２−エチルピリジン−４−イル）フェニル、２−（６−エチルピリジン−２−イル）フェニル、２−（５−エチルピリジン−２−イル）フェニル、２−（４−エチルピリジン−２−イル）フェニル、２−（３−エチルピリジン−２−イル）フェニル、２−（２−エチルピリジン−３−イル）フェニル、２−（６−エチルピリジン−３−イル）フェニル、２−（５−エチルピリジン−３−イル）フェニル、２−（４−エチルピリジン−３−イル）フェニル、２−（３−エチルピリジン−４−イル）フェニル、２−（２−エチルピリジン−４−イル）フェニル、４−（６−ｔ−ブチルピリジン−２−イル）フェニル、４−（５−ｔ−ブチルピリジン−２−イル）フェニル、４−（４−ｔ−ブチルピリジン−２−イル）フェニル、４−（３−ｔ−ブチルピリジン−２−イル）フェニル、４−（２−ｔ−ブチルピリジン−３−イル）フェニル、４−（６−ｔ−ブチルピリジン−３−イル）フェニル、４−（５−ｔ−ブチルピリジン−３−イル）フェニル、４−（４−ｔ−ブチルピリジン−３−イル）フェニル、４−（３−ｔ−ブチルピリジン−４−イル）フェニル、４−（２−ｔ−ブチルピリジン−４−イル）フェニル、３−（６−ｔ−ブチルピリジン−２−イル）フェニル、３−（５−ｔ−ブチルピリジン−２−イル）フェニル、３−（４−ｔ−ブチルピリジン−２−イル）フェニル、３−（３−ｔ−ブチルピリジン−２−イル）フェニル、３−（２−ｔ−ブチルピリジン−３−イル）フェニル、３−（６−ｔ−ブチルピリジン−３−イル）フェニル、３−（５−ｔ−ブチルピリジン−３−イル）フェニル、３−（４−ｔ−ブチルピリジン−３−イル）フェニル、３−（３−ｔ−ブチルピリジン−４−イル）フェニル、３−（２−ｔ−ブチルピリジン−４−イル）フェニル、２−（６−ｔ−ブチルピリジン−２−イル）フェニル、２−（５−ｔ−ブチルピリジン−２−イル）フェニル、２−（４−ｔ−ブチルピリジン−２−イル）フェニル、２−（３−ｔ−ブチルピリジン−２−イル）フェニル、２−（２−ｔ−ブチルピリジン−３−イル）フェニル、２−（６−ｔ−ブチルピリジン−３−イル）フェニル、２−（５−ｔ−ブチルピリジン−３−イル）フェニル、２−（４−ｔ−ブチルピリジン−３−イル）フェニル、２−（３−ｔ−ブチルピリジン−４−イル）フェニル、および２−（２−ｔ−ブチルピリジン−４−イル）フェニル。
【００３２】
これらの中で好ましい基は、４−（６−メチルピリジン−２−イル）フェニル、４−（５−メチルピリジン−２−イル）フェニル、４−（４−メチルピリジン−２−イル）フェニル、４−（３−メチルピリジン−２−イル）フェニル、４−（２−メチルピリジン−３−イル）フェニル、４−（６−メチルピリジン−３−イル）フェニル、４−（５−メチルピリジン−３−イル）フェニル、４−（４−メチルピリジン−３−イル）フェニル、４−（３−メチルピリジン−４−イル）フェニル、４−（２−メチルピリジン−４−イル）フェニル、３−（６−メチルピリジン−２−イル）フェニル、３−（５−メチルピリジン−２−イル）フェニル、３−（４−メチルピリジン−２−イル）フェニル、３−（３−メチルピリジン−２−イル）フェニル、３−（２−メチルピリジン−３−イル）フェニル、３−（６−メチルピリジン−３−イル）フェニル、３−（５−メチルピリジン−３−イル）フェニル、３−（４−メチルピリジン−３−イル）フェニル、３−（３−メチルピリジン−４−イル）フェニル、および３−（２−メチルピリジン−４−イル）フェニルである。
【００３３】
＜化合物の具体例＞
本発明の化合物の具体例は以下に列記する式によって示されるが、本発明はこれらの具体的な構造の開示によって限定されることはない。
【００３４】
＜式（１）で表される化合物の具体例＞
式（１）で表される化合物の具体例は下記の式（１−１）〜（１−２８７）、（１−３０１）〜（１−３５０）、（１−３６１）〜（１−４７０）、および（１−４８１）〜（１−５１４）で示される。
【００３５】
【化１５】
2015051966.tif 000016
【００３６】
【化１６】
2015051966.tif 000017
【００３７】
【化１７】
2015051966.tif 000018
【００３８】
【化１８】
2015051966.tif 000019
【００３９】
【化１９】
2015051966.tif 000020
【００４０】
【化２０】
2015051966.tif 000021
【００４１】
【化２１】
2015051966.tif 000022
【００４２】
【化２２】
2015051966.tif 000023
【００４３】
【化２３】
2015051966.tif 000024
【００４４】
【化２４】
2015051966.tif 000025
【００４５】
【化２５】
2015051966.tif 000026
【００４６】
【化２６】
2015051966.tif 000027
【００４７】
【化２７】
2015051966.tif 000028
【００４８】
【化２８】
2015051966.tif 000029
【００４９】
【化２９】
2015051966.tif 000030
【００５０】
【化３０】
2015051966.tif 000031
【００５１】
【化３１】
2015051966.tif 000032
【００５２】
【化３２】
2015051966.tif 000033
【００５３】
【化３３】
2015051966.tif 000034
【００５４】
【化３４】
2015051966.tif 000035
【００５５】
【化３５】
2015051966.tif 000036
【００５６】
【化３６】
2015051966.tif 000037
【００５７】
【化３７】
2015051966.tif 000038
【００５８】
【化３８】
2015051966.tif 000039
【００５９】
【化３９】
2015051966.tif 000040
【００６０】
【化４０】
2015051966.tif 000041
【００６１】
【化４１】
2015051966.tif 000042
【００６２】
【化４２】
2015051966.tif 000043
【００６３】
【化４３】
2015051966.tif 000044
【００６４】
【化４４】
2015051966.tif 000045
【００６５】
【化４５】
2015051966.tif 000046
【００６６】
【化４６】
2015051966.tif 000047
【００６７】
【化４７】
2015051966.tif 000048
【００６８】
【化４８】
2015051966.tif 000049
【００６９】
＜化合物の合成法＞
次に、本発明の化合物の製造方法について説明する。本発明の化合物は、基本的には、公知の化合物を用いて、公知の合成法、例えば鈴木カップリング反応や根岸カップリング反応（例えば、「Metal-Catalyzed Cross-Coupling Reactions - Second, Completely Revised and Enlarged Edition」などに記載）を利用して合成することができる。また、両反応を組み合わせても合成することができる。本発明の化合物を、鈴木カップリング反応または根岸カップリング反応で合成するスキームを以下に例示する。
【００７０】
本発明の化合物を製造する場合には、（１）アルキル置換ピリジル（末端基）とフェニル（中間基）とを結合させた基を合成し、これをＡｒに結合する方法、（２）Ａｒの所望の位置にフェニル基を結合させ、このフェニル基にピリジル基を結合する方法があげられる。また、これらの方法におけるフェニル基とピリジル基との結合やＡｒとフェニル基との結合には、基本的には、ハロゲン官能基またはトリフルオロメタンスルホナート官能基と、塩化亜鉛錯体またはボロン酸（ボロン酸エステル）とのカップリング反応を用いることができる。
【００７１】
まずは、（１）アルキル置換ピリジル（末端基）とフェニル（中間基）とを結合させた基を合成し、これをＡｒに結合する方法について説明する。なお、（２）Ａｒの所望の位置にフェニル基を結合させ、このフェニル基にピリジル基を結合する方法については、（１）の方法で説明する種々のカップリング反応を参考にして、まずＡｒの所望の位置にフェニル基を結合させ、このフェニル基にピリジル基を結合すればよい。
【００７２】
以下に、ｍ＝２である式（１）で表される化合物を例に合成方法を説明する。
【００７３】
＜式（１）で表される化合物の合成方法（その１）＞
＜アルキル置換ピリジンとフェニルの連結＞
まず下記反応式（１）でアルキル置換ピリジンの塩化亜鉛錯体を合成し、次に下記反応式（２）でアルキル置換ピリジンの塩化亜鉛錯体と１，４−ジブロモベンゼンまたは１，３−ジブロモベンゼンとを反応させることにより、Ａｒに連結させる前駆体である「ブロモフェニルピリジン化合物」を合成することができる。なお、反応式（１）中の「ＺｎＣｌ２・ＴＭＥＤＡ」は塩化亜鉛のテトラメチルエチレンジアミン錯体である。ここでは原料として３−ブロモ−５−メチルピリジンを用いた合成法を例示したが、原料として様々なブロモアルキルピリジンを用いて「ブロモフェニルピリジン化合物」を合成できる。ブロモピリジンの代わりにヨードピリジンまたはクロロピリジンを用いてもよい。また、ここでは原料として１，４−ジブロモベンゼンまたは１，３−ジブロモベンゼンを用いたが、１−ブロモ−４−ヨードベンゼンまたは１−ブロモ−３−ヨードベンゼンを用いることによっても合成できる。また、１，４−ジブロモベンゼンまたは１，３−ジブロモベンゼンに、ピリジンの塩化亜鉛錯体を反応させる代わりに、ピリジンのボロン酸やピリジンのボロン酸エステルを反応させるカップリング反応によっても、「ブロモフェニルピリジン化合物」を得ることができる。
【００７４】
【化４９】
2015051966.tif 000050
【００７５】
上記反応式（１）において、Ｒは直鎖または分岐のアルキル基を表すが、好ましくは炭素数１〜４の直鎖または炭素数３〜４の分岐アルキル基である。
【００７６】
＜Ａｒのジボロン酸（またはボロン酸エステル）の合成＞
まず、下記反応式（３）に示すように、Ａｒを適当な臭素化剤を用いて臭素化することにより、Ａｒのジブロモ体が得られる。適当な臭素化剤としては臭素、またはＮ−臭化コハク酸イミド（ＮＢＳ）などが挙げられる。
【００７７】
【化５０】
2015051966.tif 000051
【００７８】
次に、下記反応式（４）に示すように、Ａｒのジブロモ体を、有機リチウム試薬を用いてリチオ化するか、マグネシウムや有機マグネシウム試薬を用いてグリニャール試薬とし、ホウ酸トリメチル、ホウ酸トリエチルまたはホウ酸トリイソプロピルなどと反応させることにより、Ａｒのジボロン酸エステルを合成することができる。さらに、このＡｒのジボロン酸エステルを下記反応式（５）で加水分解することにより、Ａｒのジボロン酸を合成することができる。
【００７９】
【化５１】
2015051966.tif 000052
【００８０】
上記反応式（４）において、Ｒは直鎖または分岐のアルキル基を表すが、好ましくは炭素数１〜４の直鎖または炭素数３〜４の分岐アルキル基である。
【００８１】
また、下記反応式（６）に示すように、Ａｒのジブロモ体とビス（ピナコラート）ジボロンまたは４，４，５，５−テトラメチル−１，３，２−ジオキサボロランとを、パラジウム触媒と塩基を用いてカップリング反応させることにより、同様のＡｒのジボロン酸エステルを合成することができる。
【００８２】
【化５２】
2015051966.tif 000053
【００８３】
なお、上記反応式（４）において、Ａｒのジブロモ体のような臭化物の代わりに、塩化物またはヨウ化物を用いても、同様に合成することができる。また、反応式（６）においては、臭化物の代わりに、塩化物、ヨウ化物またはトリフラートを用いて、同様に合成することができる。
【００８４】
＜鈴木カップリング反応による本発明に係る化合物の合成＞
最後に、下記反応式（７）に示すように、上述するようにして合成した、Ａｒのジボロン酸またはＡｒのジボロン酸エステル類に、２倍モルの「ブロモフェニルピリジン化合物」をパラジウム触媒と塩基の存在下で反応させることにより、本発明に係る化合物を合成することができる。
【００８５】
【化５３】
2015051966.tif 000054
【００８６】
また、下記反応式（８）に示すように、２倍モルのピリジルベンゼンのボロン酸またはボロン酸エステル類に、Ａｒのジブロモ体をパラジウム触媒と塩基の存在下で反応させることにより、本発明に係る化合物を合成することができる。なお、ピリジルベンゼンのボロン酸またはボロン酸エステル類は、前記の「ブロモフェニルピリジン化合物」から上記反応式（４）〜（６）に準じた方法で合成することができる。
【００８７】
【化５４】
2015051966.tif 000055
【００８８】
鈴木カップリング反応で用いられるパラジウム触媒の具体例としては、テトラキス（トリフェニルホスフィン）パラジウム（０）：Ｐｄ（ＰＰｈ３）４、ビス（トリフェニルホスフィン）パラジウム（ＩＩ）ジクロリド：ＰｄＣｌ２（ＰＰｈ３）２、酢酸パラジウム（ＩＩ）：Ｐｄ（ＯＡｃ）２、トリス（ジベンジリデンアセトン）二パラジウム（０）：Ｐｄ２（ｄｂａ）３、トリス（ジベンジリデンアセトン）二パラジウム（０）クロロホルム錯体：Ｐｄ２（ｄｂａ）３・ＣＨＣｌ３、またはビス（ジベンジリデンアセトン）パラジウム（０）：Ｐｄ（ｄｂａ）２があげられる。
【００８９】
また、反応を促進させるため、場合によりこれらのパラジウム化合物にホスフィン化合物を加えてもよい。そのホスフィン化合物の具体例としては、トリ（ｔ−ブチル）ホスフィン、トリシクロヘキシルホスフィン、１−（Ｎ，Ｎ−ジメチルアミノメチル）−２−（ジｔ−ブチルホスフィノ）フェロセン、１−（Ｎ，Ｎ−ジブチルアミノメチル）−２−（ジｔ−ブチルホスフィノ）フェロセン、１−（メトキシメチル）−２−（ジｔ−ブチルホスフィノ）フェロセン、１，１’−ビス（ジｔ−ブチルホスフィノ）フェロセン、２，２’−ビス（ジｔ−ブチルホスフィノ）−１，１’−ビナフチル、２−メトキシ−２’−（ジｔ−ブチルホスフィノ）−１，１’−ビナフチル、または２−ジシクロヘキシルホスフィノ−２’，６’−ジメトキシビフェニルがあげられる。
【００９０】
反応で用いられる塩基の具体例としては、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムｔ−ブトキシド、酢酸ナトリウム、リン酸三カリウム、またはフッ化カリウムがあげられる。
【００９１】
また、反応で用いられる溶媒の具体例としては、ベンゼン、トルエン、キシレン、１，２，４−トリメチルベンゼン、Ｎ，Ｎ−ジメチルホルムアミド、テトラヒドロフラン、ジエチルエーテル、ｔ−ブチルメチルエーテル、１，４−ジオキサン、メタノール、エタノール、シクロペンチルメチルエーテルまたはイソプロピルアルコールがあげられる。これらの溶媒は適宜選択でき、単独で用いてもよく、混合溶媒として用いてもよい。また、上記溶媒の少なくとも１つに水を併用することもできる。
【００９２】
＜式（１）で表される化合物の合成方法（その２）＞
＜Ａｒのジ亜鉛錯体の合成＞
まず、下記反応式（９）に示すように、Ａｒのジブロモ体を、有機リチウム試薬を用いてリチオ化するか、マグネシウムや有機マグネシウム試薬を用いてグリニャール試薬とし、塩化亜鉛や塩化亜鉛テトラメチルエチレンジアミン錯体（ＺｎＣｌ２・ＴＭＥＤＡ）と反応させることにより、Ａｒのジ亜鉛錯体を合成することができる。
【００９３】
【化５５】
2015051966.tif 000056
【００９４】
上記反応式（９）において、Ｒは直鎖または分岐のアルキル基を表すが、好ましくは炭素数１〜４の直鎖または炭素数３〜４の分岐アルキル基である。なお、Ａｒのジブロモ体のような臭化物の代わりに、塩化物またはヨウ化物を用いても、同様に合成することができる。
【００９５】
＜根岸カップリング反応による本発明に係る化合物の合成＞
最後に、下記反応式（１０）に示すように、上述するようにして合成した、Ａｒのジ亜鉛錯体に、２倍モルの「ブロモフェニルピリジン化合物」をパラジウム触媒の存在下で反応させることにより、本発明に係る化合物を合成することができる。
【００９６】
【化５６】
2015051966.tif 000057
【００９７】
また、下記反応式（１１）に示すように、Ａｒのジブロモ体に、「ブロモフェニルピリジン化合物」から上記反応式（９）に準じた方法で合成した、２倍モルのピリジルベンゼン亜鉛錯体をパラジウム触媒の存在下で反応させることにより、本発明に係る化合物を合成することができる。
【００９８】
【化５７】
2015051966.tif 000058
【００９９】
根岸カップリング反応で用いられるパラジウム触媒の具体例としては、テトラキス（トリフェニルホスフィン）パラジウム（０）：Ｐｄ（ＰＰｈ３）４、ビス（トリフェニルホスフィン）パラジウム（ＩＩ）ジクロリド：ＰｄＣｌ２（ＰＰｈ３）２、酢酸パラジウム（ＩＩ）：Ｐｄ（ＯＡｃ）２、トリス（ジベンジリデンアセトン）二パラジウム（０）：Ｐｄ２（ｄｂａ）３、トリス（ジベンジリデンアセトン）二パラジウム（０）クロロホルム錯体：Ｐｄ２（ｄｂａ）３・ＣＨＣｌ３、ビス（ジベンジリデンアセトン）パラジウム（０）：Ｐｄ（ｄｂａ）２、ビス（トリｔ−ブチルホスフィノ）パラジウム（０）、または（１，１’−ビス（ジフェニルホスフィノ）フェロセン）ジクロロパラジウム（ＩＩ）があげられる。
【０１００】
また、反応で用いられる溶媒の具体例としては、ベンゼン、トルエン、キシレン、１，２，４−トリメチルベンゼン、Ｎ，Ｎ−ジメチルホルムアミド、テトラヒドロフラン、ジエチルエーテル、ｔ−ブチルメチルエーテル、シクロペンチルメチルエーテルまたは１，４−ジオキサンがあげられる。これらの溶媒は適宜選択でき、単独で用いてもよく、混合溶媒として用いてもよい。
【０１０１】
ここまではｍ＝２である化合物について、同一のピリジルフェニルをＡｒに連結する合成方法を説明した。異なる２つのピリジルフェニルをＡｒに連結させる場合は、例えば、前記のカップリング反応において、まず反応性の置換基を有するＡｒと１倍モル相当の反応性の置換基を有するピリジルベンゼンとを反応させた後、この中間体に先とは異なる、反応性の置換基を有するピリジルベンゼンを反応させる（すなわち、２段階に分けて反応させる）ことで合成することができる。
【０１０２】
また、次の手順で合成する方法も好ましく挙げることができる。下記反応式（１２）でＡｒの１箇所を臭素化する。この際の臭素化剤の使用量はジブロモ体を得る場合のおよそ１／２である。得られたＡｒのモノブロモ体に、下記反応式（１３）で、等モルのピリジルベンゼン亜鉛錯体をパラジウム触媒の存在下で反応させて、モノ置換体を合成する。下記反応式（１４）でこのモノ置換体をさらに臭素化する。次いで、得られた化合物に、下記反応式（１５）で、反応式（１３）とは異なるピリジルベンゼン亜鉛錯体をパラジウム触媒の存在下で反応させて、異なる２つのピリジルフェニルを有する式（１）で表される化合物を合成することができる。
【０１０３】
【化５８】
2015051966.tif 000059
【０１０４】
また、本発明の化合物には、少なくとも一部の水素原子が重水素で置換されているものも含まれるが、このような化合物は所望の箇所が重水素化された原料を用いることで、上記と同様に合成することができる。
【０１０５】
本発明の化合物を、有機ＥＬ素子における、電子注入層または電子輸送層に用いた場合、電界印加時において安定である。これらは、本発明の化合物が、電界発光型素子の電子注入材料、または電子輸送材料として優れていることを表す。ここで言う電子注入層とは陰極から有機層へ電子を受け取る層であり、電子輸送層とは注入された電子を発光層へ輸送するための層である。また、電子輸送層が電子注入層を兼ねることも可能である。それぞれの層に用いる材料を、電子注入材料および電子輸送材料という。
【０１０６】
＜有機ＥＬ素子の説明＞
本願の第２の発明は、電子注入層、または電子輸送層に、本発明の式（１）で表される化合物を含有する有機ＥＬ素子である。本発明の有機ＥＬ素子は、駆動電圧が低く、駆動時の耐久性が高い。
【０１０７】
本発明の有機ＥＬ素子の構造は各種の態様があるが、基本的には陽極と陰極との間に少なくとも正孔輸送層、発光層、電子輸送層を挟持した多層構造である。素子の具体的な構成の例は、（１）陽極／正孔輸送層／発光層／電子輸送層／陰極、（２）陽極／正孔注入層／正孔輸送層／発光層／電子輸送層／陰極、（３）陽極／正孔注入層／正孔輸送層／発光層／電子輸送層／電子注入層／陰極、等である。
【０１０８】
本発明の化合物は、高い電子注入性および電子輸送性を持っているので、単体または他の材料と併用して電子注入層、または電子輸送層に使用できる。本発明の有機ＥＬ素子は、本発明の電子輸送材料に他の材料を用いた正孔注入層、正孔輸送層、発光層、などを組み合わせることで、青色、緑色、赤色や白色の発光を得ることもできる。
【０１０９】
本発明の有機ＥＬ素子に使用できる発光材料または発光性ドーパントは、高分子学会編、高分子機能材料シリーズ“光機能材料”、共同出版(１９９１)、Ｐ２３６に記載されているような昼光蛍光材料、蛍光増白剤、レーザー色素、有機シンチレータ、各種の蛍光分析試薬等の発光材料、城戸淳二監修、“有機ＥＬ材料とディスプレイ”シーエムシー社出版（２００１）Ｐ１５５〜１５６に記載されているようなドーパント材料、Ｐ１７０〜１７２に記載されているような３重項材料の発光材料等である。
【０１１０】
発光材料または発光性ドーパントとして使用できる化合物は、多環芳香族化合物、ヘテロ芳香族化合物、有機金属錯体、色素、高分子系発光材料、スチリル誘導体、芳香族アミン誘導体、クマリン誘導体、ボラン誘導体、オキサジン誘導体、スピロ環を有する化合物、オキサジアゾール誘導体、フルオレン誘導体等である。多環芳香族化合物の例は、アントラセン誘導体、フェナントレン誘導体、ナフタセン誘導体、ピレン誘導体、クリセン誘導体、ペリレン誘導体、コロネン誘導体、ルブレン誘導体等である。ヘテロ芳香族化合物の例は、ジアルキルアミノ基またはジアリールアミノ基を有するオキサジアゾール誘導体、ピラゾロキノリン誘導体、ピリジン誘導体、ピラン誘導体、フェナントロリン誘導体、シロール誘導体、トリフェニルアミノ基を有するチオフェン誘導体、キナクリドン誘導体等である。有機金属錯体の例は、亜鉛、アルミニウム、ベリリウム、ユーロピウム、テルビウム、ジスプロシウム、イリジウム、白金、オスミウム、金、等と、キノリノール誘導体、ベンゾキサゾ−ル誘導体、ベンゾチアゾール誘導体、オキサジアゾール誘導体、チアジアゾール誘導体、ベンゾイミダゾール誘導体、ピロール誘導体、ピリジン誘導体、フェナントロリン誘導体等との錯体である。色素の例は、キサンテン誘導体、ポリメチン誘導体、ポルフィリン誘導体、クマリン誘導体、ジシアノメチレンピラン誘導体、ジシアノメチレンチオピラン誘導体、オキソベンズアントラセン誘導体、カルボスチリル誘導体、ペリレン誘導体、ベンゾオキサゾール誘導体、ベンゾチアゾール誘導体、ベンゾイミダゾール誘導体等の色素が挙げられる。高分子系発光材料の例は、ポリパラフェニルビニレン誘導体、ポリチオフェン誘導体、ポリビニルカルバゾ−ル誘導体、ポリシラン誘導体、ポリフルオレン誘導体、ポリパラフェニレン誘導体等である。スチリル誘導体の例は、アミン含有スチリル誘導体、スチリルアリーレン誘導体等である。
【０１１１】
本発明の有機ＥＬ素子に使用される他の電子輸送材料は、光導電材料において電子伝達化合物として使用できる化合物、有機ＥＬ素子の電子輸送層および電子注入層に使用できる化合物の中から任意に選択して用いることができる。
【０１１２】
このような電子輸送材料の具体例は、キノリノール系金属錯体、２，２’−ビピリジル誘導体、フェナントロリン誘導体、ジフェニルキノン誘導体、ペリレン誘導体、オキサジアゾール誘導体、チオフェン誘導体、トリアゾール誘導体、チアジアゾール誘導体、オキシン誘導体の金属錯体、キノキサリン誘導体、キノキサリン誘導体のポリマー、ベンザゾール類化合物、ガリウム錯体、ピラゾール誘導体、パ−フルオロ化フェニレン誘導体、トリアジン誘導体、ピラジン誘導体、ベンゾキノリン誘導体、イミダゾピリジン誘導体、ボラン誘導体等である。
【０１１３】
本発明の有機ＥＬ素子に使用される正孔注入材料および正孔輸送材料については、光導電材料において、正孔の電荷輸送材料として従来から慣用されている化合物や、有機ＥＬ素子の正孔注入層および正孔輸送層に使用されている公知のものの中から任意のものを選択して用いることができる。それらの具体例は、カルバゾ−ル誘導体、トリアリールアミン誘導体、フタロシアニン誘導体等である。
【０１１４】
本発明の有機ＥＬ素子を構成する各層は、各層を構成すべき材料を蒸着法、スピンコート法またはキャスト法等の方法で薄膜とすることにより、形成することができる。このようにして形成された各層の膜厚については特に限定はなく、材料の性質に応じて適宜設定することができるが、通常２ｎｍ〜５０００ｎｍの範囲である。なお、発光材料を薄膜化する方法は、均質な膜が得やすく、かつピンホールが生成しにくい等の点から蒸着法を採用するのが好ましい。蒸着法を用いて薄膜化する場合、その蒸着条件は、本発明の発光材料の種類により異なる。蒸着条件は一般的に、ボート加熱温度５０〜４００℃、真空度１０−６〜１０−３Ｐａ、蒸着速度０．０１〜５０ｎｍ／秒、基板温度−１５０〜＋３００℃、膜厚５ｎｍ〜５μｍの範囲で適宜設定することが好ましい。
【０１１５】
本発明の有機ＥＬ素子は、前記のいずれの構造であっても、基板に支持されていることが好ましい。基板は機械的強度、熱安定性および透明性を有するものであればよく、ガラス、透明プラスチックフィルム等を用いることができる。陽極物質は４ｅＶより大きな仕事関数を有する金属、合金、電気伝導性化合物およびこれらの混合物を用いることができる。その具体例は、Ａｕ等の金属、ＣｕＩ、インジウムチンオキシド（以下、ＩＴＯと略記する）、ＳｎＯ２、ＺｎＯ等である。
【０１１６】
陰極物質は４ｅＶより小さな仕事関数の金属、合金、電気伝導性化合物、およびこれらの混合物を使用できる。その具体例は、アルミニウム、カルシウム、マグネシウム、リチウム、マグネシウム合金、アルミニウム合金等である。合金の具体例は、アルミニウム／弗化リチウム、アルミニウム／リチウム、マグネシウム／銀、マグネシウム／インジウム等である。有機ＥＬ素子の発光を効率よく取り出すために、電極の少なくとも一方は光透過率を１０％以上にすることが望ましい。電極としてのシート抵抗は数百Ω／□以下にすることが好ましい。なお、膜厚は電極材料の性質にもよるが、通常１０ｎｍ〜１μｍ、好ましくは１０〜４００ｎｍの範囲に設定される。このような電極は、上述の電極物質を使用して、蒸着やスパッタリング等の方法で薄膜を形成させることにより作製することができる。
【０１１７】
次に、本発明の発光材料を用いて有機ＥＬ素子を作成する方法の一例として、前述の陽極／正孔注入層／正孔輸送層／発光層／本発明の電子輸送材料／陰極からなる有機ＥＬ素子の作成法について説明する。適当な基板上に、陽極材料の薄膜を蒸着法により形成させて陽極を作製した後、この陽極上に正孔注入層および正孔輸送層の薄膜を形成させる。この上に発光層の薄膜を形成させる。この発光層の上に本発明の電子輸送材料を真空蒸着し、薄膜を形成させ、電子輸送層とする。さらに陰極用物質からなる薄膜を蒸着法により形成させて陰極とすることにより、目的の有機ＥＬ素子が得られる。なお、上述の有機ＥＬ素子の作製においては、作製順序を逆にして、陰極、電子輸送層、発光層、正孔輸送層、正孔注入層、陽極の順に作製することも可能である。
【０１１８】
このようにして得られた有機ＥＬ素子に直流電圧を印加する場合には、陽極を＋、陰極を−の極性として印加すればよく、電圧２〜４０Ｖ程度を印加すると、透明または半透明の電極側（陽極または陰極、および両方）より発光が観測できる。また、この有機ＥＬ素子は、交流電圧を印加した場合にも発光する。なお、印加する交流の波形は任意でよい。
【実施例】
【０１１９】
以下に、本発明を実施例に基づいて更に詳しく説明する。まず、実施例で用いた化合物の合成例について、以下に説明する。
【０１２０】
［合成例１］化合物（１−７）の合成
＜５，５’−（７，７−ジフェニル−７Ｈ−ベンゾ［ｃ］フルオレン−５，９−ジイル）ビス（３−メチルピリジン）の合成＞
５，９−ジブロモ−７，７−ジフェニル−７Ｈ−ベンゾ［ｃ］フルオレン（２．０ｇ）、３−メチル−５−（４−（４，４，５，５−テトラメチル−１，３，２−ジオキサボロラン−２−イル）フェニル）ピリジン（２．４ｇ）、Ｐｄ（ＰＰｈ３）４（０．２ｇ）、リン酸三カリウム（４．０ｇ）、１，２，４−トリメチルベンゼン（１４ｍＬ）、ｔ−ブチルアルコール（２ｍＬ）および水（２ｍＬ）をフラスコに入れ、窒素雰囲気下、還流温度で６時間攪拌した。反応液を室温まで冷却し水を加え、析出した固体を吸引濾過にて採取した。この固体をシリカゲルカラム（展開液：トルエン）で精製した後、昇華精製して、目的化合物（１．７ｇ）を得た。
【０１２１】
ＮＭＲ測定により化合物の構造を確認した。
１Ｈ−ＮＭＲ（ＣＤＣｌ３）：δ＝８．９０（ｄ，１Ｈ），  ８．７２（ｄ，２Ｈ），  ８．４６（ｄｄ，２Ｈ），  ８．０７（ｄ，１Ｈ），  ７．７３−７．７８（ｍ，４Ｈ），  ７．６５−７．７１（ｍ，６Ｈ），  ７．６３（ｄ，２Ｈ），  ７．５５−７．５８（ｍ，３Ｈ），  ７．５２（ｄｄ，１Ｈ），  ７．３２−７．３４（ｍ，４Ｈ），  ７．１９−７．２６（ｍ，６Ｈ），  ２．４０（ｓ，６Ｈ）．
【０１２２】
［合成例２］化合物（１−３０）の合成
＜４，４’−ビス（４−（５−メチルピリジン−３−イル）フェニル）−１，１’−ビナフタレン＞
［１，１’−ビナフタレン］−４，４’−ジイル  ビス（トリフルオロメタンスルホネート）（３．０ｇ）、３−メチル−５−（４−（４，４，５，５−テトラメチル−１，３，２−ジオキサボロラン−２−イル）フェニル）ピリジン（２．４ｇ）、Ｐｄ（ＰＰｈ３）４（０．２ｇ）、リン酸三カリウム（４．０ｇ）、１，２，４−トリメチルベンゼン（１４ｍＬ）、ｔ−ブチルアルコール（２ｍＬ）および水（２ｍＬ）をフラスコに入れ、窒素雰囲気下、還流温度で６時間攪拌した。反応液を室温まで冷却し水を加え、析出した固体を吸引濾過にて採取した。この固体をシリカゲルカラム（展開液：トルエン：酢酸エチル＝４：１）で精製した後、昇華精製して、目的化合物（２．０ｇ）を得た。
【０１２３】
ＮＭＲ測定により化合物の構造を確認した。
１Ｈ−ＮＭＲ（ＣＤＣｌ３）：δ＝８．８０（ｄ，２Ｈ），  ８．４８（ｄ，２Ｈ），  ８．０８（ｄ，２Ｈ），  ７．８１（ｓ，２Ｈ），  ７．７７（ｄ，４Ｈ），  ７．７２（ｄ，４Ｈ），  ７．６０（ｍ，６Ｈ），  ７．４６（ｄｄ，２Ｈ），  ７．３５（ｄｄ，２Ｈ），  ２．４６（ｓ，６Ｈ）．
【０１２４】
［合成例３］化合物（１−１９１）の合成
＜２，７−ビス（４−（５−メチルピリジン−３−イル）フェニル）トリフェニレン＞
３−メチル−５−（３−（４，４，５，５−テトラメチル−１，３，２−ジオキサボロラン−２−イル）フェニル）ピリジン（３．０ｇ）、ビス（ジｔ−ブチル（４−ジメチルアミノフェニル）ホスフィン）ジクロロパラジウム（０．０８９ｇ）、炭酸カリウム（２．３ｇ）、臭化テトラブチルアンモニウム（０．２７ｇ）、１，２，４−トリメチルベンゼン（２０ｍＬ）および水（２ｍＬ）をフラスコに入れ、窒素雰囲気下、還流温度で５時間撹拌した。反応液を室温まで冷却し水を加え、さらにトルエンを加えて分液抽出を行った。有機層を分離後、乾燥、濃縮し、粗体をＮＨシリカゲルカラム（展開液：トルエン：酢酸エチル＝９：１）で精製したのち、昇華精製して目的物化合物（０．４７ｇ）を得た。
【０１２５】
ＮＭＲ測定により化合物の構造を確認した。
１Ｈ−ＮＭＲ（ＣＤＣｌ３）：δ＝８．９（ｓ，２Ｈ），  ８．８（ｍ，６Ｈ），  ８．５（ｓ，２Ｈ），  ８．０（ｍ，４Ｈ），  ７．８（ｍ，４Ｈ），  ７，７（ｍ，２Ｈ）、  ７．７〜７．６（ｍ，４Ｈ），  ２．５（ｓ，６Ｈ）．
【０１２６】
［合成例４］化合物（１−４５３）の合成
＜１，３，５−トリス（４−（５−メチルピリジン−３−イル）フェニル）ベンゼン＞
３−メチル−５−（４−（４，４，５，５−テトラメチル−１，３，２−ジオキサボロラン−２−イル）フェニル）ピリジン（６．４ｇ）、１，３，５−トリブロモベンゼン（１．９ｇ）、Ｐｄ（ＰＰｈ３）４（０．４ｇ）、リン酸三カリウム（７．６ｇ）、１，２，４−トリメチルベンゼン（２０ｍＬ）、ｔ−ブチルアルコール（５ｍＬ）および水（１ｍＬ）をフラスコに入れ、窒素雰囲気下、還流温度で８時間攪拌した。反応液を室温まで冷却し水を加え、析出した固体を吸引濾過にて採取した。この固体をクロロベンゼンで再結晶を行って精製した後、昇華精製して、目的化合物（１．４ｇ）を得た。
【０１２７】
ＮＭＲ測定により化合物の構造を確認した。
１Ｈ−ＮＭＲ（ＣＤＣｌ３）：δ＝８．７（ｄ，３Ｈ），  ８．５（ｄ，３Ｈ），  ７．９（ｓ，３Ｈ），  ７．８（ｍ，６Ｈ），  ７．８〜７．７（ｍ，９Ｈ），  ２．４（ｓ，９Ｈ）．
【０１２８】
［合成例５］化合物（１−４５８）の合成
＜１，３，５−トリス（３−（５−メチルピリジン−３−イル）フェニル）ベンゼン＞
１，３，５−トリス（３−ブロモフェニル）ベンゼン（２．５ｇ）、３−メチル−５−（４，４，５，５−テトラメチル−１，３，２−ジオキサボロラン−２−イル）ピリジン（３．３ｇ）、ビス（ジターシャリーブチル（４−ジメチルアミノフェニル）ホスフィン）ジクロロパラジウム（０．０９７ｇ）、炭酸カリウム（３．８ｇ）、臭化テトラブチルアンモニウム（０．５９ｇ）、１，２，４−トリメチルベンゼン（２０ｍＬ）および水（２ｍＬ）をフラスコに入れ、窒素雰囲気下、還流温度で６時間撹拌した。反応液を室温まで冷却し水を加え、さらにトルエンを加えて分液抽出を行った。有機層を分離後、乾燥、濃縮し、粗体をＮＨシリカゲルカラム（展開液：トルエン：酢酸エチル＝９：１）で精製したのち、昇華精製して目的物化合物（１．０ｇ）を得た。
【０１２９】
ＮＭＲ測定により化合物の構造を確認した。
１Ｈ−ＮＭＲ（ＣＤＣｌ３）：δ＝８．７（ｄ，３Ｈ），  ８．５（ｄ，３Ｈ），  ７．９（ｍ，６Ｈ），  ７．８〜７．７（ｍ，６Ｈ），  ７．６（ｍ，６Ｈ），  ２，４（ｓ，９Ｈ）．
【０１３０】
［合成例６］化合物（１−４９３）の合成
＜１，４−ビス（４−（５−メチルピリジン−３−イル）フェニル）−２，３−ジフェニルナフタレン＞
１，４−ビス（４−ブロモフェニル）−２，３−ジフェニルナフタレン（２．９ｇ）、３−メチル−５−（４，４，５，５−テトラメチル−１，３，２−ジオキサボロラン−２−イル）ピリジン（２．６ｇ）、ビス（ジｔ−ブチル（４−ジメチルアミノフェニル）ホスフィン）ジクロロパラジウム（０．１０ｇ）、炭酸カリウム（２．７ｇ）、臭化テトラブチルアンモニウム（０．３２ｇ）、１，２，４−トリメチルベンゼン（２０ｍＬ）および水（２ｍＬ）をフラスコに入れ、窒素雰囲気下、還流温度で４時間撹拌した。反応液を室温まで冷却し水を加え、さらにトルエンを加えて分液抽出を行った。有機層を分離後、乾燥、濃縮し、粗体をＮＨシリカゲルカラム（展開液トルエン：酢酸エチル＝１９：１）で精製したのち、昇華精製して目的物化合物（２．０ｇ）を得た。
【０１３１】
ＮＭＲ測定により化合物の構造を確認した。
１Ｈ−ＮＭＲ（ＣＤＣｌ３）：δ＝８．７（ｄ，２Ｈ），  ８．４（ｄ，２Ｈ），  ７．７（ｍ，４Ｈ），  ７．５（ｄｄ，４Ｈ），  ７．４（ｄｄ，２Ｈ），  ７．３（ｄｄ，４Ｈ），  ６．９〜６．８（ｍ，１０Ｈ），  ２．４（ｓ，６Ｈ）．
【０１３２】
［合成例７］化合物（１−５０１）の合成
＜５，９−ビス（３−（５−メチルピリジン−３−イル）フェニル−７Ｈ−ベンゾ［ｃ］カルバゾール＞
７−フェニル−７Ｈ−ベンゾ［ｃ］カルバゾール−５，９−ジイル  ビス（トリフルオロメタンスルホネート）（２．５ｇ）、３−メチル−５−（３−（４，４，５，５−テトラメチル−１，３，２−ジオキサボロラン−２−イル）フェニル）ピリジン（３．０ｇ）、ビス（ジｔ−ブチル（４−ジメチルアミノフェニル）ホスフィン）ジクロロパラジウム（０．９０ｇ）、炭酸カリウム（２．３ｇ）、臭化テトラブチルアンモニウム（０．２７ｇ）、１，２，４−トリメチルベンゼン（２０ｍＬ）および水（２ｍＬ）をフラスコに入れ、窒素雰囲気下、還流温度で６時間撹拌した。反応液を室温まで冷却し水を加え、さらにトルエンを加えて分液抽出を行った。有機層を分離後、乾燥、濃縮し、粗体をＮＨシリカゲルカラム（展開液トルエン：酢酸エチル＝９：１）で精製したのち、昇華精製して目的物化合物（０．６１ｇ）を得た。
【０１３３】
ＮＭＲ測定により化合物の構造を確認した。
１Ｈ−ＮＭＲ（ＣＤＣｌ３）：δ＝９．０（ｄ，１Ｈ），  ８．８（ｄ，１Ｈ），  ８．７（ｔ，２Ｈ），  ８．４（ｄｄ，２Ｈ），  ８．０（ｄ，１Ｈ），  ７．９（ｓ，１Ｈ），  ７．８〜７．７（ｍ，７Ｈ），  ７，７〜７．４（ｍ，１２Ｈ），  ２，４（ｓ，３Ｈ），  ２．４（ｓ，３Ｈ）．
【０１３４】
［合成例８］化合物（１−５１３）の合成
＜２，７−ビス（３−（５−メチルピリジン−３−イル）フェニル）−９，９’−スピロビ［フルオレン］＞
２，７−ジブロモ−９，９’−スピロビ［フルオレン］（２．０ｇ）、３−メチル−５−（３−（４，４，５，５−テトラメチル−１，３，２−ジオキサボロラン−２−イル）フェニル）ピリジン（３．０ｇ）、ビス（ジｔ−ブチル（４−ジメチルアミノフェニル）ホスフィン）ジクロロパラジウム（０．９０ｇ）、炭酸カリウム（２．３ｇ）、臭化テトラブチルアンモニウム（０．２７ｇ）、１，２，４−トリメチルベンゼン（２０ｍＬ）および水（２ｍＬ）をフラスコに入れ、窒素雰囲気下、還流温度で６時間撹拌した。反応液を室温まで冷却し水を加え、さらにトルエンを加えて分液抽出を行った。有機層を分離後、乾燥、濃縮し、粗体をＮＨシリカゲルカラム（展開液トルエン：酢酸エチル＝９：１）で精製したのち、昇華精製して目的物化合物（０．２８ｇ）を得た。
【０１３５】
ＮＭＲ測定により化合物の構造を確認した。
１Ｈ−ＮＭＲ（ＣＤＣｌ３）：δ＝８．６（ｄ，２Ｈ），  ８．４（ｄ，２Ｈ），  ８．０（ｄ，２Ｈ），  ７．９（ｄ，２Ｈ），  ７．７（ｄｄ，２Ｈ），  ７．６（ｍ，２Ｈ），  ７．６（ｍ，２Ｈ），  ７．５〜７．４（ｍ，８Ｈ），  ７．１（ｔｄ，２Ｈ），  ７．０（ｄ，２Ｈ），  ６．８（ｄ，２Ｈ），  ２．４（ｓ，６Ｈ）．
【０１３６】
原料の化合物を適宜変更することにより、上述した合成例に準じた方法で、本発明の他の誘導体化合物を合成することができる。
【０１３７】
以下、本発明をさらに詳細に説明するために、本発明の化合物を用いた有機ＥＬ素子の実施例を示すが、本発明はこれらに限定されるものではない。
【０１３８】
実施例１〜８および比較例１〜５に係る素子を作製し、それぞれ、定電流駆動試験における駆動開始電圧（Ｖ）、初期値の８０％以上の輝度を保持する時間（ｈｒ）の測定を行った。以下、実施例について詳細に説明する。
【０１３９】
作製した実施例１〜８および比較例１〜５に係る素子における、各層の材料構成を下記表１に示す。
【表１】
2015051966.tif 000060
【０１４０】
表１において、「ＨＩ−１」はＮ４，Ｎ４’−ジフェニル−Ｎ４，Ｎ４’−ビス（９−フェニル−９Ｈ−カルバゾール−３−イル）−［１，１’−ビフェニル］−４，４’−ジアミン、「ＩＬ」は１，４，５，８，９，１２−ヘキサアザトリフェニレンヘキサカルボニトリル、「ＨＴ−１」はＮ−（［１，１’−ビフェニル］−４−イル）−９，９−ジメチル−Ｎ−（４−（９−フェニル−９Ｈ−カルバゾール−３−イル）フェニル）−９Ｈ−フルオレン−２−アミンであり、「ＢＨ」は９−フェニル−１０−（４−フェニルナフタレン−１−イル）アントラセン、「ＢＤ」は７，７−ジメチル−Ｎ５，Ｎ９−ジフェニル−Ｎ５，Ｎ９−ビス（４−（トリメチルシリル）フェニル）−７Ｈ−ベンゾ［ｃ］フルオレン−５，９−ジアミンである。陰極に用いた「Ｌｉｑ」と共に以下に化学構造を示す。
【０１４１】
【化５９】
2015051966.tif 000061
【０１４２】
下記に比較例に用いた「Ａ」：６，６”−（７，７−ジフェニル−７Ｈ−ベンゾ［ｃ］フルオレン−５，９−ジイル）ジ−２，３’−ビピリジン、「Ｂ」：２，７−ジ（［２，４’−ビピリジン］−６−イル）トリフェニレン、「Ｃ」：３，３’−（５’−（３−（ピリジン−３−イル）フェニル）−［１，１’：３’，１”−テルフェニル］−３，３”−ジイル）ジピリジン、「Ｄ」：２，７−ジ（［２，４’−ビピリジン］−６−イル）−９，９’−スピロビ［フルオレン］、「Ｅ」：５，５’−（（２−フェニルアントラセン−９，１０−ジイル）ビス（４，１−フェニレン））ビス（３−メチルピリジン）の化学構造を示す。
【化６０】
2015051966.tif 000062
【０１４３】
［実施例１］
＜化合物（１−７）を電子輸送材料に用いた素子＞
スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩ−１を入れたモリブデン製蒸着用ボート、ＩＬを入れたモリブデン製蒸着用ボート、ＨＴ−１を入れたモリブデン製蒸着用ボート、ＢＨを入れたモリブデン製蒸着用ボート、ＢＤを入れたモリブデン製蒸着用ボート、本願発明の化合物（１−７）を入れたモリブデン製蒸着用ボート、Ｌｉｑを入れたモリブデン製蒸着用ボート、マグネシウムを入れたタングステン製蒸着用ボート、銀を入れたタングステン製蒸着用ボートを装着した。
【０１４４】
透明支持基板のＩＴＯ膜の上に順次、下記各層を形成した。真空槽を５×１０−４Ｐａまで減圧し、まず、ＨＩ−１が入った蒸着用ボートを加熱して膜厚４０ｎｍになるように蒸着し、さらにＩＬが入った蒸着用ボートを加熱して膜厚５ｎｍになるように蒸着することで２層からなる正孔注入層を形成し、次いで、ＨＴ−１が入った蒸着用ボートを加熱して膜厚２５ｎｍになるように蒸着して正孔輸送層を形成した。次に、ＢＨが入った蒸着用ボートとＢＤの入った蒸着用ボートを同時に加熱して膜厚２０ｎｍになるように蒸着して発光層を形成した。ＢＨとＢＤの重量比がおよそ９５対５になるように蒸着速度を調節した。次に、化合物（１−７）の入った蒸着用ボートとＬｉｑの入った蒸着用ボートを同時に加熱して膜厚３０ｎｍになるように蒸着して電子輸送層を形成した。化合物（１−７）とＬｉｑの重量比がおよそ１対１になるように蒸着速度を調節した。各層の蒸着速度は０．０１〜１ｎｍ／秒であった。
【０１４５】
その後、Ｌｉｑが入った蒸着用ボートを加熱して膜厚１ｎｍになるように０．０１〜０．１ｎｍ／秒の蒸着速度で蒸着した。次いで、マグネシウムの入ったボートと銀の入ったボートを同時に加熱して膜厚１００ｎｍになるように蒸着して陰極を形成した。このとき、マグネシウムと銀の原子数比が１０対１となるように蒸着速度を調節し、蒸着速度が０．１ｎｍ〜１０ｎｍ／秒になるように蒸着して陰極を形成し有機電界発光素子を得た。
【０１４６】
ＩＴＯ電極を陽極、Ｍｇ／Ａｇ電極を陰極として、１０００ｃｄ／ｍ２発光時の特性を測定すると、駆動電圧は３．４７Ｖ、外部量子効率は６．７７％であった。また、１５００ｃｄ／ｍ２の輝度が得られる電流密度で定電流駆動試験を実施した結果、初期輝度の８０％（１２００ｃｄ／ｍ２）以上の輝度を保持する時間は７６時間であった。
【０１４７】
［比較例１］
化合物（１−７）を化合物Ａに替えた以外は実施例１と同様にして有機ＥＬ素子を得た。また、同様の試験を実施したところ、駆動電圧は３．４３Ｖ、外部量子効率は５．６１％であり、初期輝度の８０％以上の輝度を保持する時間は５０時間であった。
【０１４８】
［実施例２］
＜化合物（１−３０）を電子輸送材料に用いた素子＞
化合物（１−７）を化合物（１−３０）に替えた以外は実施例１と同様にして有機ＥＬ素子を得た。また、同様の試験を実施したところ、駆動電圧は４．５９Ｖ、外部量子効率は５．４５％であり、初期輝度の８０％以上の輝度を保持する時間は６９時間であった。
【０１４９】
［実施例３］
＜化合物（１−１９１）を電子輸送材料に用いた素子＞
化合物（１−７）を化合物（１−１９１）に替えた以外は実施例１と同様にして有機ＥＬ素子を得た。また、同様の試験を実施したところ、駆動電圧は３．７７Ｖ、外部量子効率は７．８７％であり、初期輝度の８０％以上の輝度を保持する時間は１３８時間であった。
【０１５０】
［比較例２］
化合物（１−７）を化合物Ｂに替えた以外は実施例１と同様にして有機ＥＬ素子を得た。また、同様の試験を実施したところ、駆動電圧は３．５５Ｖ、外部量子効率は７．４５％であり、初期輝度の８０％以上の輝度を保持する時間は１１６時間であった。
【０１５１】
［実施例４］
＜化合物（１−４５３）を電子輸送材料に用いた素子＞
化合物（１−７）を化合物（１−４５３）に替えた以外は実施例１と同様にして有機ＥＬ素子を得た。また、同様の試験を実施したところ、駆動電圧は５．８５Ｖ、外部量子効率は６．２５％であり、初期輝度の８０％以上の輝度を保持する時間は２０５時間であった。
【０１５２】
［実施例５］
＜化合物（１−４５８）を電子輸送材料に用いた素子＞
化合物（１−７）を化合物（１−４５８）に替えた以外は実施例１と同様にして有機ＥＬ素子を得た。また、同様の試験を実施したところ、駆動電圧は４．９５Ｖ、外部量子効率は６．０５％であり、初期輝度の８０％以上の輝度を保持する時間は１２０時間であった。
【０１５３】
［比較例３］
化合物（１−７）を化合物Ｃに替えた以外は実施例１と同様にして有機ＥＬ素子を得た。また、同様の試験を実施したところ、駆動電圧は５．１７Ｖ、外部量子効率は５．７０％であり、初期輝度の８０％以上の輝度を保持する時間は６３時間であった。
【０１５４】
［実施例６］
＜化合物（１−４９３）を電子輸送材料に用いた素子＞
化合物（１−７）を化合物（１−４９３）に替えた以外は実施例１と同様にして有機ＥＬ素子を得た。また、同様の試験を実施したところ、駆動電圧は４．８６Ｖ、外部量子効率は６．１０％であり、初期輝度の８０％以上の輝度を保持する時間は１５５時間であった。
【０１５５】
［実施例７］
＜化合物（１−５０１）を電子輸送材料に用いた素子＞
化合物（１−７）を化合物（１−５０１）に替えた以外は実施例１と同様にして有機ＥＬ素子を得た。また、同様の試験を実施したところ、駆動電圧は４．９０Ｖ、外部量子効率は５．９７％であり、初期輝度の８０％以上の輝度を保持する時間は１９８時間であった。
【０１５６】
［実施例８］
＜化合物（１−５１３）を電子輸送材料に用いた素子＞
化合物（１−７）を化合物（１−５１３）に替えた以外は実施例１と同様にして有機ＥＬ素子を得た。また、同様の試験を実施したところ、駆動電圧は３．９８Ｖ、外部量子効率は６．４５％であり、初期輝度の８０％以上の輝度を保持する時間は１６０時間であった。
【０１５７】
［比較例４］
化合物（１−７）を化合物Ｄに替えた以外は実施例１と同様にして有機ＥＬ素子を得た。また、同様の試験を実施したところ、駆動電圧は３．７５Ｖ、外部量子効率は５．８９％であり、初期輝度の８０％以上の輝度を保持する時間は１５５時間であった。
【０１５８】
［比較例５］
化合物（１−７）を化合物Ｅに替えた以外は実施例１と同様にして有機ＥＬ素子を得た。また、同様の試験を実施したところ、駆動電圧は３．９２Ｖ、外部量子効率は５．２０％であり、初期輝度の８０％以上の輝度を保持する時間は１３０時間であった。
【産業上の利用可能性】
【０１５９】
本発明の好ましい態様によれば、低駆動電圧、高効率、長い寿命等、有機ＥＬ素子に求められる特性をバランスよく達成した有機ＥＬ素子を提供することができ、フルカラー表示等の高性能のディスプレイ装置を提供できる。